(57)【特許請求の範囲】
【請求項１】
0.05〜0.40 dtexの範囲内の繊度を有する、互いに撚り合わされた連続マイクロファイバーフィラメントからなる単位面積重量８〜17g／m２の有孔不織布であって、
異なる疎水性を有しかつ切り分けられたパイ形状のもしくは中空パイ形状のフィラメント断面を有する、少なくとも２つの熱可塑性ポリマーから構成され、
高圧水流を利用して分割されたフィラメントに分割されているものにおいて、
穿孔が高圧水流を利用して確実に形成され、かつこの穿孔に単離した分割された繊維フィラメントが存在しない有孔不織布。
【請求項２】
前記穿孔が規則的に配置されており、かつ個々の穿孔の面積が0.01〜0.60cm２である、請求項１記載の有孔不織布。
【請求項３】
不織布において、不織布表面上の点から隣接する穿孔への最大間隔と最小間隔の比が１：１〜２：１である、請求項１又は２記載の有孔不織布。
【請求項４】
開口孔面積が８〜40％である、請求項１〜３のいずれか１項に記載の有孔不織布。
【請求項５】
前記有孔不織布がポリオレフィンフィラメントとポリエステルフィラメントからなり、ポリオレフィンフィラメントとポリエステルフィラメントの重量比が20：80〜80：20である、請求項１〜４のいずれか１項に記載の有孔不織布。
【請求項６】
不織布が、当該不織布の重量に対して０〜0.60重量％の少なくとも１種の界面活性作用物質を含浸されている、請求項１〜５のいずれか１項に記載の有孔不織布。
【請求項７】
１分後のストライクスルー値が３秒未満であり、リウェット値が0.5ｇ未満であり、縦方向での最大引張力が少なくとも30N／５cmである、請求項１〜６のいずれか１項に記載の有孔不織布。
【請求項８】
分割可能なパイ形状のもしくは中空パイ形状のフィラメントを堆積させることによって不織布を形成する請求項１〜７のいずれか１項に記載の有孔不織布の製造方法であって、前記フィラメントの断面には、異なる疎水性を有する少なくとも２つの異なる熱可塑性ポリマーが、切り分けられたパイ形状に交互に配置されて存在し、
高圧水流を利用して分割されたフィラメントに分割して撚り合わせることによって、撚り合わされたマイクロファイバーフィラメントを形成するステップ、
形成された不織布に高圧水流を利用して穿孔するステップ、
を含む方法。
【請求項９】
前記穿孔するステップが、表面に複数の突起がある脱水・孔あきトロンメルにより実施される、請求項８記載の方法。
【請求項１０】
オムツ又は生理用ナプキンといった衛生製品として使用される、請求項１〜７のいずれか１項に記載の有孔不織布。
【発明の詳細な説明】
【０００１】
【従来の技術】
例えば子供用オムツ、成人用オムツ又は生理用ナプキンといった体液を吸収する衛生用品は基本的に、吸収性の芯、フィルムもしくは不織布（フリース）／フィルム−ラミネートからなる気密性の裏地、身体側の耐摩耗の薄く柔らかい不織布もしくは、漏斗状又は三次元の孔を有する真空有孔フィルムからなる浸透性織物から構成されている。真空有孔フィルムは、吸収性の芯を取り囲んでおり、この場合、穿孔の最大部は外側に向いている、すなわち身体と向かい合っている。フィルム材料は、疎水性熱可塑性ポリマー、例えばポリエチレン、ポリプロピレン、酢酸ビニルポリマーとエチレンの共重合体（ＥＶＡ）から構成されている。これにより、フィルム表面を体液で濡れたままにしないでおくことができ、その一方で体液が、吸収体芯への方向にのみ導かれ、かつ内側に向かって細くなる穿孔によって、例えば荷重をかけたり、動かしたり、加圧した場合の該体液の後戻りを防止することができる。周知のごとく吸収体芯は、多くの場合セルロースのほかに高吸収体粒子（ＳＡＰ）も通常含有している。高吸収体ポリマーは、水性液体を大量に吸収することができ、かつその際に顕著に体積を増大させ、多かれ少なかれ僅かなゲル強度でゲル体を形成する点で優れている。ＳＡＰが存在するということは、重量を節約しかつこのことによって吸収体芯の厚みを減らすことができる点、及び液体を圧縮荷重時に再度放出する可能性がなく、かつこのことによって漏れを十分に防止することができる点で有利である。しかし、ＳＡＰには、ＳＡＰから周知のゲル粘着が生じ、しかもＳＡＰの含有量が高ければ高いほどこのゲル粘着が顕著になるという欠点もある。ゲル粘着は、液体をもはやそれ以上移動させ続けることができない、又は液体を極めて緩慢にしか移動させ続けることができないことによる作用であると理解される。適切な吸収性衛生用品の構造によってこの問題は、解決することもできる。この場合には嵩高の不織布、又は液体との接触時に粘着しない著しく空間的余裕のある別の構造体が吸収体芯と気密層の間に配置される。この中間層は、液体を速やかに吸収する、すなわち液体をオムツ表面から自動的に除去しかつ液体を均一に分散させる。液体管理は、このような措置によって改善される。ここで、液体管理とは、衛生用品を身体につけたときのできるだけ高い好感度を生じさせるという目的をもった、上記で一部はすでに述べた多くの作用の大きさの相互作用のことである。
【０００２】
吸収性材料の身体側の被覆物のための織物として、周知のごとく、ポリオレフィンをベースとする無孔の紡糸不織布及びステープルファイバー不織布も使用される。
【０００３】
子供用及び成人用のオムツの場合の尿に対する、並びに生理用ナプキンの場合の月経時の血液に対する液体管理は、十分に進歩ないし完成していると一般には認められている。しかしながら、これからのオムツは尿ばかりではなく、腸からの流動性の排出物をも最適な方法で管理することができなくてはならない。無孔の被覆用不織布は、この目的には不適当であることが証明されている。問題となる体液は、特に活性表面又はろ過作用及び分離作用を有する表面で、相分離傾向を有する、種々の形状及び粘稠性の固体粒子を含有する多相系である。このような液体に対して、以下では腸液体と表現する。腸液体を完全に通過させかつさらに吸収体芯に受け渡すには、無孔の不織布が不適当であることは明らかである。むしろ腸液体の固体及び／又は高粘性の含有分が、オムツ表面上で分離され、堆積しかつ場合によっては、後からの粘稠性のより希薄な体液に対する遮断層のように作用することがある。より粒の粗い成分の分離それ自体並びにこれに伴う更なる液体移動に対する遮断は、通常のオムツの重大な欠点である。したがって、より良好な腸液体の管理のための解決の提案が数多くなされているが、これら提案の全てが、有孔トップシート（被覆不織布）が使用されなければならないことを基礎としている。この場合には穿孔は、確実に形成されていなければならない。各繊維の筋交い状物又は繊維の集合ないしはなんらかの繊維のブリッジが有利でないことは明らかとなっている。オムツの構造並びに被覆不織布と吸収体芯の間に置かれる空間的に余裕のある構造を持たせた不織布の造形は、トップシート以上に、腸液体の特別な粘稠性及びこれに伴う該腸液体の特異性に適合しなければならない。
【０００４】
数多くの穿孔方法並びに不織布及び不織布複合材料が公知である。EP-A-0 215 684には、水流技術を用いて不織布に穿孔を開けることが記載されている。繊維のための担持手段及び水流処理装置として公知のスクリーンが使用されるのではなく、スクリーンの代わりに、複数の突起が中に取付けられた脱水シリンダが使用される。これによって確実な穿孔が実現される。US 5,628,097には別の穿孔方法及び有孔製品が記載されており、この場合、不織布が超音波又は熱により縦方向に裂かれ、さらにかみ合う２つの溝付ロールからなる歯車対を通過することによって横方向に引き伸ばされる。これにより溶融部分の裂け目は分離され、さらに穿孔が開けられる。ステープルファイバー及び連続フィラメントからなる不織布、メルトブローン不織布並びにメルトブローンとのステープルファイバー及び連続フィラメントからの複合材料が記載されており、この複合材料は、例えばＳＭ（紡糸／メルトブローン複合材料）又はＳＭＳ（紡糸／メルトブローン／紡糸複合材料）と称される。
【０００５】
衛生分野での有孔不織布には、腸液体の管理ばかりではなく、できるだけ高い白色度もしくは高い隠蔽力及び少なくとも身体と向き合う側の著しく高い柔軟性が求められる。弾力性及び柔軟性の２つの性質が使用される繊維自体に依存していることは公知である。繊度が低ければ低いほどこれらの性質はより高くなり、その結果、細繊維、極細繊維、それどころか超極細繊維を使用することが考えられている。超極細繊維は、マイクロファイバーとも呼ばれる。マイクロファイバーは、織布又は不織布をベースとすることができる。メルトブローン不織布もまた、約１〜10μmの範囲の寸法のマイクロファイバーからなる。
【０００６】
有孔不織布で被覆されており、この有孔不織布がすでに上記で簡単に記載した水流による特別な穿孔方法によって製造されており、かつＰＰ／ＰＥ−紡糸層とＰＰ−メルトブローン層の複合材料からなる、製造業者ユニチャーム社の子供用オムツが公知である。この複合材料構造によって確かに腸液体の管理の改善への貢献、メルトブローン側（＝身体側）の高い柔軟性及び高い隠蔽力が達成される。しかしながら、この複合材料構造及びその製造方法には重大な欠点もある。メルトブローン層は、複合材料の全体強度もしくは全体の完全性に貢献しないか、あるいは全く不十分にしか貢献しない。重量は、今日における通常の重量を明らかに超過している。約30g／m2を下回る軽量化は、オムツ製造のための機械装置内での強度に対する高い要求のために不可能であると思われる。材料の使用量が多いということは、経費の増大につながる。メルトブローン層は、それ自体のみを考慮すれば耐摩耗性がなく、かつ水流処理のほかにさらに、層剥離の傾向を阻止するために、紡糸不織布支持体と熱により固定されなければならない。これにはやはり、メルトブローン層の融点より低い融点のポリマーからなる、中心にあるかもしくは偏心した被覆成分を有する複合繊維（接合ファイバ）が必要である。しかしながら、この有孔ＳＭ複合材料は、柔らかいＭ側で、例えば現在オムツ及び生理用ナプキンに使用されるようなＰＰ紡糸又はＰＰ−型押し結合されたステープルファイバー不織布の耐摩耗性を達成したとはとても言えない。耐摩耗性もしくはけば立ちのないことが求められる密閉性のオムツパンツの裾口又はＯＰ−不織布のような別の応用の場合には、ＳＭＳしか使用することができない。身体側に対するメルトブローン層のこのような被覆によってメルトブローン層の利点は、もはや発揮されることがない。
【０００７】
【発明が解決しようとする課題】
本発明の課題は、腸液体の管理に関して従来の不織布より優れており、高い隠蔽力及び身体側の表面におけるより高められた柔軟性及びしなやかさに対する要求に応じ、二層もしくはそれ以上の多層構造を不必要にし、現在のオムツ及び生理用ナプキンに使用される有孔不織布の重量を明らかに下回る繊維材料の重量で済まされる有孔不織布を提供することである。さらに本発明の課題は、尿の管理を妨害することなく腸液体の管理を改善することである。またさらに本発明の課題は、界面活性剤を使用することなく液体が有孔不織布を通過することを達成すること、もしくは界面活性剤の使用量を無孔の被覆不織布で通常の量の一部分の量に減少させることである。
【０００８】
【課題を解決するための手段】
上記課題は、本発明によれば、0.05〜0.40 dtexの範囲内の繊度を有する、互いに撚り合わされた連続マイクロファイバーフィラメントからなる単位面積重量８〜17g／m２の有孔不織布であって、異なる疎水性を有しかつ切り分けられたパイ形状のもしくは中空パイ形状のフィラメント断面を有する、少なくとも２つの熱可塑性ポリマーから構成され、高圧水流を利用して分割されたフィラメントに分割されているものにおいて、穿孔が高圧水流を利用して確実に形成され、かつこの穿孔に単離した繊維フィラメントが存在しない有孔不織布によって解決される。
【０００９】
本発明による不織布は、極めて小さい単位面積重量であるにもかかわらず著しく高い強度を示し、かつ低い繊維質量ゆえに著しく明確な孔構造を示す。このことによって、表面張力が低い界面活性剤（湿潤剤）を添加しないか又はわずかに添加するのみで体液、特に腸液体の速やかな通過を保証することが可能であり、かつオムツ及び生理用ナプキンのための乾燥したトップシート表面を得ることが可能である。
【００１０】
前記２つの異なるフィラメントは、それぞれ前記の範囲内の繊度を有している。穿孔は、規則的に配置されており、かつ個々の孔の面積が0.01〜0.60cm2であることが好ましい。
【００１１】
本発明による有孔不織布は、１分後のストライクスルー値が３秒未満を示すことが好ましい。縦方向での最大引張力は、少なくとも30N／５cmであることが好ましい。リウェット（Rewet）値は、0.5ｇ未満であることが好ましい。
【００１２】
不織布の形成のために、熱可塑性ポリマーからなる、例えば２つの異なるフィラメントを重量比20：80〜80：20で使用することができる。以下おいて詳細に、２つのフィラメントＦ１とＦ２に基づいて形成される不織布について説明する。
【００１３】
また本発明は、分割可能なパイ形状のもしくは中空パイ形状のフィラメントを堆積させることによって不織布を形成し、このときこのフィラメントの断面には、異なる疎水性を有する少なくとも２つの異なる熱可塑性ポリマーが、切り分けられたパイ形状で交互に配置されて存在し、堆積に引き続き、高圧水流を用いて繊維を分割しかつ撚り合わせることによって撚り合わされた連続フィラメントを形成し、さらに引き続き、形成された不織布に高圧水流を用いて穿孔することによる、上記種類の有孔不織布の製造方法に関する。
【００１４】
この場合には穿孔は、表面に複数の突起がある脱水・孔あきトロンメルで行われることが好ましい。
【００１５】
次に、本発明による不織布の製造に使用されるポリマーについてまず詳説し、その後に不織布の製造方法について詳説する。
【００１６】
２つの繊維ポリマーＦ１及びＦ２について、これら２つのうち少なくとも一方は疎水性であり、かつ好ましくは一連のポリオレフィン、例えばポリエチレン、ポリプロピレン又はこれらの共重合体に由来しており、共重合体の場合には２つのうち一方が過剰量で存在している。もう一方のポリマーは、疎水性であってもよいし、親水性であってもよいが、親水性ではなく、ポリプロピレンに比べ疎水性が低いことが好ましい。本明細書では、より高い疎水性の繊維ポリマーをＦ１、そしてより低い疎水性の繊維ポリマーをＦ２と称する。Ｆ１は、好ましくはポリプロピレン（ＰＰ）又はポリエチレン（ＰＥ）あるいはこれら２つの混合物からなる。Ｆ２は、例えば一連のポリエステル、例えばポリエチレンテレフタレート、ポリブチレンテレフタレート、ポリプロピレンテレフタレート又はこれらのコポリエステル及びＰＥからなる繊維とすることができる。Ｆ１並びにＦ２は、ポリマーの選択に関しては、該ポリマーを公知の紡糸方法で接合ファイバに紡糸することができさえすれば、それ以外については制限を受けない。
【００１７】
Ｆ１及びＦ２について、その両方もしくはどちらか一方を、熱可塑性エラストマーから構成することができる。紡糸不織布のための弾性ポリオレフィンの例は、EP-A-O 625 221に記載されており、かつメタロセン触媒ＬＬＤＰＥの例は、EP-A-O 713 546に記載されており、またこの文献には、より疎水性の低いエラストマーの代表、例えばポリウレタン、エチレン−ブチレン共重合体、ポリ（エチレン−ブチレン）−スチレン共重合体（Kraton）、ポリアジペートエステル及びポリエーテルエステル−エラストマー（Hytrel）も記載されている。これらエラストマーについては、紡糸不織布をメルトブローン−もしくはＳＭＳ−混合物の形で紡糸することができることは公知である。Ｆ１及び／又はＦ２へのこのようなエラストマーの使用によって有孔マイクロファイバー不織布の柔軟性及び弾力性が高められる。そのうえ、互いに撚り合わされたマイクロファイバー連続フィラメントからなる有孔不織布のみが、液体管理に関する優れた性質を示すことが明らかになっている。同様にして互いに撚り合わされたマイクロファイバー−ステープルファイバーからの有孔不織布は、前記の改善された性質を達成しない。オムツ製造装置での加工（機械装置内での高い引張力負荷）にさらされるだけで、前記のマイクロファイバー−ステープルファイバーからの有孔不織布の重量は、すでにフィラメント不織布に比べ平均で３倍になることはまちがいなく、さらに穿孔の品質、弾力性、耐摩耗性及び液体管理における明らかな損失を伴う。
【００１８】
繊維の静電防止仕上げ、原液染色、艶消し、柔軟加工、粘着付与及び可撓性付与のための成分、また液体（例えば水、アルコール、炭化水素、油）、脂肪及び多分散系、例えば腸液体、その他の液状排泄物、例えば尿及び月経時の血液をはじく性質を加減するための成分をマスターバッチの形で繊維ポリマー溶融物に添加することが可能である。
【００１９】
マイクロファイバー表面の界面張力を変化させる成分は、すでに穿孔された不織布中でマイクロファイバーフィラメントがゲル化あるいは遊離した後、塗布によって適用することもできる。このような物質は、例えば、水に溶解もしくは分散された形の湿潤剤であり、尿の管理を改善するために、今日多くのオムツの被覆用紡糸不織布が、この湿潤剤を用いて仕上げられている。
【００２０】
しかしながら、好ましくは、本発明による不織布はこのような湿潤剤を必要としないか、もしくはこれまで常用の適用量の一部分でしかない量しか必要としない。穿孔の実施形態、すなわちその孔の大きさ、その形状、各穿孔の相互の配置（例えば互い違いか又は整列されているか）及びその一方で開口面積並びに撚り合わされた連続マイクロファイバーフィラメントからなるランド部（穿孔と穿孔の間の領域）の極めて高い弾力性及びその著しく小さい単位面積重量によって、前記の湿潤剤の減量を完全に削減することが可能となる。
【００２１】
【発明の実施の形態】
さらに本発明を図１〜６の図面により説明する。
【００２２】
図１〜６には個々の孔Ｋの形状及び織物の中におけるそれらの配置が示されている。図１の場合には、Ｋは理想化されて描かれた正六角形の形状の孔であり、この場合辺の長さａとｂは同じである。間隔ｏは、孔Ｋの中心ｃと辺ａの間の最短距離に等しい。辺ａ及びｂは、それぞれ隣りのＫに対して、一定の間隔ｇをあけている。それぞれａ及びｂに対して平行になるように配置される辺ｅ及びｆを有する、個々の孔Ｋを取り囲む、さらに大きな正六角形が存在する。図１の場合にはｅ＝ｆである。このことによって孔Ｋのハニカム形状の配置が得られる。孔Ｋの辺ａ及びｂは、それぞれ隣りのＫにある隣りの辺ａ及びｂに対して平行になるように配置されている。間隔ｈは、ｇの0.5倍である。接触する辺ａとａもしくはａとｂの角は、この不織布の場合には、丸められた形状となっている。このような角の丸みづけｉ及びｊは、図１ではｉ＝ｊの場合について示されている。この丸みづけによって、六角形のもともとの広がりｄとｅは、ｑとｒに短縮される。図１の場合にはまたもｑ＝ｒである。
【００２３】
全ての丸みづけｉ及びｊは、極端な場合には、図２に示されているように、Ｋが円形形状になるまで著しく拡大させていくことができる。
【００２４】
図３の孔Ｋは、明らかにｂがａより長いこと、及び丸みづけｉがｊより著しく顕著になっていることだけが図１の孔Ｋと異なっている。
【００２５】
これらの丸みづけｉ及びｊは、極端な場合には、図４に示されているように、六角形のＫが楕円形形状になるまで著しく拡大させていくことができる。
【００２６】
図１〜４に示されている、孔Ｋの六角形の形状又は六角形から丸みづけによって得られた形状、及びこれら孔の配置は、液体の管理に関して特に有利であることが判明している。特に正六角形の孔Ｋ及びその丸みづけされた派生形状の孔の場合には、体液はオムツの表面からオムツの内部まで常に最短の経路を通る。
【００２７】
しかしながら、本発明は、このような規則的な形と配置に制限されない。孔Ｋの別の多角形形状及びその丸みづけされた誘導形状、並びにこのような孔やもしくはこれと異なる孔の不規則な配置もまた考えられる。しかしながら、分泌された体液が、孔の縁から最も離れている部分へ、孔Ｋを介して速やかに流れることを妨げる要因を与える孔及び孔の配置はあまり適当ではない。このような配置は、例えば図５及び６に示されている。
【００２８】
最も離れた点ｗから四角形の（丸みづけされた）角までの間隔は、間隔ｈより明らかに大きい。孔Ｋへの最大間隔と最小間隔の比ｕ：ｈは、理想的には１：１であるべきで、最悪でも２：１より大きくなってはならない。
【００２９】
個々の孔の面積は、0.01〜0.60 cm2、有利に0.04〜0.40 cm2の範囲内にある。個々の孔は、全て同じ形状及び同じ孔の面積を有していてもよい。しかし、孔の形状及び孔の面積の両方又はどちらか一方のみが異なっていてもよく、この場合、ｕ：ｈが２：１以下でなければならないという上記指示は、守られるべきである。
【００３０】
開口孔面積は、８〜40％、好ましくは12〜35％の範囲内にある。
【００３１】
撚り合わされたミクロファイン連続フィラメントＳは、孔の枠Ｌを形成する。有孔不織布は、前記のとおり、洗い落とし可能な、もしくは徐々に洗い落とし可能な、もしくは持続する親水性を該有孔不織布に与える、界面活性作用物質を含有していてもよい。該界面活性作用物質は、有利に、水流による穿孔の後にウエットオンウエット法で塗布される。塗布量は、不織布の重量に対して０〜0.60 重量％、好ましくは０〜0.20 重量％である。この塗布量は、個々の孔の面積及び開口面積全体に適合される。個々の孔の面積及び開口面積全体の両方が大きければ大きいほど、この種のサーファクタントの含有量をさらに一層減少させることができる。最適な生体適合性という理由からサーファクタントの含有量０％が求められる。
【００３２】
界面活性剤（サーファクタント）を全体範囲に均一に分散させるのではなく、孔の外縁部に直接近接する部分に限定することが、特に有利であることが明らかになっている。このようにすると該部分から、孔に向かって吸い込ませる作用が液体に対して否応なく生じる。この場合、多分散液体系は、脱水もしくは相分離を生じない。孔の閉塞及び枠への堆積が防止される。吸収体芯とトップシートの間に入れられた液体吸収及び分散のための層は、同様に湿潤状態に調整されており、かつ付加的にオムツ表面からの体液の速やかな除去を促進する。
有孔不織布（トップシート）の製造
本発明の方法の場合には、分割可能な円形のもしくは円形中空の繊維を、紡糸不織布技術を用いて堆積させることによって、連続フィラメントからなる不織布を形成させる。分割されずにノズルから噴出される繊維の断面は、２つの異なるポリマー成分Ｆ１とＦ２からなり、これらポリマー成分は切り分けられたパイ様の並びで交互に配列されている（このような切り分けられたパイ片は通常４〜16個である）。引き続き行われる分割のための前提条件として、好ましくは、共有する界面にできるだけ僅かな粘着性しか有さない、重合体化学的には著しく異なる、多くの場合２つの成分が使用されるべきである。しかし、２つの成分の界面間の粘着性を、例えば剥離剤の添加によって、少なくとも１つの繊維ポリマー成分において減少させる措置がとられているかぎりは、化学的に類似したポリマー成分、例えばポリエチレンテレフタレートとコポリエステルあるいはポリプロピレンとポリエチレンを使用することもできる。スプリットファイバーが内部に（丸い）空洞を有している場合には、いわゆる中空パイ繊維と呼称され、そうでなければパイ繊維と呼称される。
【００３３】
紡糸不織布の連続フィラメントの繊度は、分割前で通常1.0〜4.0 dtex、好ましくは1.6〜3.3 dtexである。続いて、紡糸不織布の連続フィラメントを高圧水流技術の公知の方法（例えばEP-A-O 215 684を参照のこと）により第一の後処理段階で相互に撚り合わせ、かつ同時に切り分けられたパイ形状に分割する。繊度1.6 dtexを有し、かつ２つの繊維ポリマーのそれぞれ８個のセグメントで構成されている、全部で16個のセグメントを有するパイ繊維の場合には、分割の後にマイクロファイバーは、繊度0.10 dtexである。本発明にとっては著しく軽い不織布が重要であるので、不織布を載置する支持体として、スクリーンあるいは有孔の支持体ではなく、完全に無孔の支持体を使用することが好ましい。これにより、該支持体での水流の反射による、その衝撃作用を利用することができ、かつそれによってエネルギー損失を最小にすることができる。
【００３４】
穿孔後に乾燥が行われるが、好ましくは乾燥前にまず、表面の親水性を付与するために界面活性剤がウエットオンウエット塗布方法で塗布される。これは、浴含浸、片面のスロップパッド、塗布、捺染の公知方法により行うことができる。有利な実施形態の場合には界面活性剤（湿潤剤）が、繊維の枠と孔との境界領域のみ、上記該当する方法でパターン形で捺染される。これには、孔のパターンに合っていなければならない特別の捺染用ステンシルの製造が必要であり、かつ製造の間の湿潤剤捺染の輪郭の尖鋭度を得るための特別な制御措置が必要である。
実施例１
繊度1.6 dtexを有するパイ繊維により100％構成されている単位面積重量13 g／m2を有する紡糸不織布をスクリーン上に堆積させる。このパイ繊維の断面は、ポリプロピレン−セグメント８個とポリスチレンテレフタレート−セグメント８個が互いに交互に並べられてなる。ポリプロピレン−セグメントの寸法は、それぞれポリプロピレンの重量比が30％、ポリスチレンテレフタレートの重量比が70％となるように選択されている。
【００３５】
分割されていない連続フィラメント不織布を100メッシュの脱水スクリーンの上に載せ、かつ水流圧18000 Pa（180ミリバール）で固定し、さらに連続フィラメントをそれぞれ該連続フィラメントの、ポリプロピレンからなる８つのマイクロファイバーセグメントとポリエチレンテレフタレートからなる８つのマイクロファイバーセグメントとに分割する。
【００３６】
分割後にそれぞれ同数のポリプロピレンからなるマイクロファイバーセグメントとポリスチレンテレフタレートからなるマイクロファイバーセグメントが得られた。ポリプロピレンからなるマイクロファイバーセグメントは、個別の繊度が0.06 dtexであり、かつポリエチレンテレフタレートからなるセグメントは、個別の繊度が0.14 dtexである。繊維直径（円形の断面に理想化して）へのdtexの換算によれば、ポリプロピレン（密度0.91g／cm3）については2.36μmの値が得られ、かつポリエチレンテレフタレート（密度1.37g／cm3）については4.42μmの値が得られた。
【００３７】
水流による繊維の分割後に、同様にこの織物に対して圧力70kg／cm2の高圧水流を利用して穿孔を行う。このためにEP-A-0 215 684に記載されているそのトロンメル表面に複数の突起がある脱水・孔あきトロンメルを常用の脱水スクリーンの代わりに使用する。
【００３８】
乾燥後に、明確に形成された孔を有する著しく柔らかくしなやかな不織布が得られた。それぞれの孔は、全て（理想化して）円形形状に形成されており、かつ同じ大きさであった。孔は、格子面間隔ａを有する直行格子上に配置され、かつそれぞれ面心上に、孔を有するもう１つの格子が重ねられている。
【００３９】
半径ｒは平均で1.4 mmであり、かつ間隔ａは6.0 mmである。全面積に対する開口面積ＯＦは34％である。
【００４０】
上記有孔不織布について、縦方向の最大引張力をEDANA 20.289に従って、リキッドストライクスルータイムをEDANA 150.3-96に従って、カバーストックウェットバック（Rewetとも称する）をEDANA 151.1-96に従って測定した。
【００４１】
ストライクスルーを、濾紙の位置を変えることなく、それぞれ１分後の待機時間を合計２回反復した。記載した値は、それぞれ合計３回の測定の平均値である。
結果
縦方向の最大引張力：32.3N／５cm
【００４２】
【表１】
0003699897.tif 000002
【００４３】
Rewet：0.09ｇ
実施例２
実施例１の有孔不織布をフーラードの形態で、いわゆる浴方法を利用して、ポリシロキサンをベースとする非イオン性湿潤剤の水性エマルションに含浸した。固体塗布量は、乾燥後に0.042重量％であった。この試料では次の試験結果が得られた。
縦方向の最大引張力：30.2N／５cm
【００４４】
【表２】
0003699897.tif 000003
【００４５】
Rewet：0.31ｇ
比較例１
繊度2.2 dtex及び単位面積重量10g／m2の連続フィラメントを含むポリプロピレンからなる型押し結合された紡糸不織布上に、20g／m2からなるメルトブローン層を紡糸した。メルトブローン層を構成するマイクロファイバーの平均直径は、3.82μmであった。型押し結合された紡糸不織布の溶着面積は、全体の5.2％であった。
【００４６】
この二層ラミネートを実施例１に記載された方法と同様にして水流によりニードリングし、引き続き常用の20メッシュのスクリーンバンド上で穿孔した。開口面積は、18.4％であった。この二層不織布は、同様に著しく柔らかかったが、しかしながら該二層不織布には最大引張力及びストライクスルーが実施例１及び２で測定した試験値と比較して明らかに不足していた。ストライクスルー及びRewetは、それぞれＰＰ−メルトブローン側で測定した。
縦方向の最大引張力：25.4N／５cm
【００４７】
【表３】
0003699897.tif 000004
【００４８】
Rewet：0.10ｇ
ストライクスルー値は、トップシートとしては明らかに大きすぎる。
比較例２
比較例１の試料上にポリシロキサンをベースとする非イオン性湿潤剤0.40％を紡糸した。測定結果が示しているように、このことによって確かにストライクスルーを明らかに下げることができるが、しかし、Rewetはきわめて著しく高くなっている。このように高いRewetは、オムツとして使用する場合に許容されるものではない。
結果
縦方向の最大引張力：24.6N／５cm
【００４９】
【表４】
0003699897.tif 000005
【００５０】
Rewet：2.35ｇ
メルトブローン層によってトップシートに高い柔軟性が付与された。しかしながら、このメルトブローン層は、湿潤剤と異なり海綿様に作用する。したがって、このような構造が吸収層の被覆には適当ではないことは明らかである。
比較例３
比較例１に記載された二層構造物に例１と同様にして水流処理した。
【００５１】
水流による穿孔の後で孔の平均半径ｒは、ｒ＝1.28 mmであった。間隔ａは、ａ＝6.0 mmで変化しなかった。
【００５２】
開口面積ＯＦ＝28.6％が得られた。
結果
縦方向の最大引張力：24.2N／５cm
【００５３】
【表５】
0003699897.tif 000006
【００５４】
Rewet：0.10ｇ
ストライクスルー値は、またもや高すぎる。
【図面の簡単な説明】
【図１】  個々の孔Ｋの形状及び織物の中のそれらの配置を示す図である。
【図２】  個々の孔Ｋの形状及び織物の中のそれらの配置を示す図である。
【図３】  個々の孔Ｋの形状及び織物の中のそれらの配置を示す図である。
【図４】  個々の孔Ｋの形状及び織物の中のそれらの配置を示す図である。
【図５】  個々の孔Ｋの形状及び織物の中のそれらの配置を示す図である。
【図６】  個々の孔Ｋの形状及び織物の中のそれらの配置を示す図である。
【図１】
0003699897.tif 000007
【図２】
0003699897.tif 000008
【図３】
0003699897.tif 000009
【図４】
0003699897.tif 000010
【図５】
0003699897.tif 000011
【図６】
0003699897.tif 000012